(57)【要約】【課題】非水系二次電池の出力特性を良好にできるセパレータ一体型電極の製造方法、及び、セパレータ一体型電極を提供する。【解決手段】水と水よりも沸点が高い第１溶媒とが混和した混合溶媒に水溶性高分子が溶解した溶液を調整する、溶液調整工程（Ｓ１）と、電極１４の表面に溶液を膜状に塗布して、電極１４の表面に溶液からなる塗膜を形成する塗布工程（Ｓ２）と、塗膜から混合溶媒を気化させて除去することによって、電極１４の表面に水溶性高分子からなる多孔質セパレータ層１５を形成する除去工程（Ｓ３）とを備える。第１溶媒に対する水溶性高分子の溶解度が、水に対する水溶性高分子の溶解度よりも低い。除去工程（Ｓ３）では、第１溶媒によって塗膜の内部に複数の空孔を形成しつつ、混合溶媒を気化させて除去することで、電極１４の表面に塗着した多孔質セパレータ層１５を形成する。【選択図】図１
2020024811.tif 000002
【特許請求の範囲】
【請求項１】
電極と多孔質セパレータ層とが一体化されたセパレータ一体型電極を製造する方法であって、
水と前記水よりも沸点が高い第１溶媒とが混和した混合溶媒に、水溶性高分子が溶解した溶液を調整する、溶液調整工程と、
前記電極の表面に前記溶液を膜状に塗布して、前記電極の表面に前記溶液からなる塗膜を形成する塗布工程と、
前記塗膜から前記混合溶媒を気化させて除去することによって、前記電極の表面に前記水溶性高分子からなる前記多孔質セパレータ層を形成する除去工程と、を備え、
前記第１溶媒に対する前記水溶性高分子の溶解度が、前記水に対する前記水溶性高分子の溶解度よりも低く、
前記除去工程では、前記第１溶媒によって前記塗膜の内部に複数の空孔を形成しつつ、前記混合溶媒を気化させて除去することで、前記電極の表面に塗着した前記多孔質セパレータ層を形成することによって、前記電極と前記多孔質セパレータ層とが一体化された前記セパレータ一体型電極を得る
セパレータ一体型電極の製造方法。
【請求項２】
請求項１に記載のセパレータ一体型電極の製造方法であって、
前記水溶性高分子は、水酸基を有する水溶性高分子である
セパレータ一体型電極の製造方法。
【請求項３】
請求項１または請求項２に記載のセパレータ一体型電極の製造方法であって、
前記水溶性高分子は、ポリビニルアルコール系重合体である
セパレータ一体型電極の製造方法。
【請求項４】
請求項３に記載のセパレータ一体型電極の製造方法であって、
前記ポリビニルアルコール系重合体のけん化度は、８６モル％以上である
セパレータ一体型電極の製造方法。
【請求項５】
凹凸形状の表面を有する電極合材層を備える電極と、
前記電極合材層の前記表面に設けられた多孔質セパレータ層と、を有し、
前記電極と前記多孔質セパレータ層とが一体化されたセパレータ一体型電極であって、
前記多孔質セパレータ層は、水溶性高分子からなり、複数の空孔が三次元的に連結した連続空孔形状を構成する三次元網目構造を有し、
前記多孔質セパレータ層のうち裏面側の部位が、前記電極合材層の前記表面の凹部内に入り込む態様で前記電極合材層に結合して、前記電極と前記多孔質セパレータ層とが一体化している
セパレータ一体型電極。
【請求項６】
請求項５に記載のセパレータ一体型電極であって、
前記多孔質セパレータ層を構成する前記水溶性高分子は、ポリビニルアルコール系重合体であり、
前記ポリビニルアルコール系重合体のけん化度は、８６モル％以上である
セパレータ一体型電極。
【発明の詳細な説明】
【技術分野】
【０００１】
本発明は、セパレータ一体型電極の製造方法、及び、セパレータ一体型電極に関する。
【背景技術】
【０００２】
特許文献１には、ポリオレフィン樹脂（例えば、ポリエチレン樹脂とポリプロピレン樹脂）からなる多孔質セパレータフィルム（フィルム状に形成された多孔質セパレータ）が開示されている。この多孔質セパレータフィルムは、例えば、正極と負極との間に当該多孔質セパレータフィルムが介在するようにして、正極と負極と当該多孔質セパレータフィルムとが積層されて、電極体を形成する。この電極体を用いて、例えば、リチウムイオン二次電池等の非水系二次電池が製造される。
【先行技術文献】
【特許文献】
【０００３】
【特許文献１】特開２０１７−２５２９４号公報
【発明の概要】
【発明が解決しようとする課題】
【０００４】
ところで、リチウムイオン二次電池等の非水系二次電池は、ハイブリッド自動車や電気自動車などの駆動用電源として使用される。このような非水系二次電池では、出力特性の向上が求められている。これに対し、正極と負極との間に介在させる多孔質セパレータは、非水系二次電池の出力特性に大きな影響を与えることがある。このため、非水系二次電池の出力特性を良好にできる多孔質セパレータが求められている。より具体的には、特許文献１に開示されているような多孔質セパレータフィルムよりも、リチウムイオン二次電池等の非水系二次電池の出力特性を良好にできるセパレータが求められている。
【０００５】
また、近年、電極（正極または負極）と多孔質セパレータ層とを一体化させたセパレータ一体型電極の研究開発が行われている。このように、電極（正極または負極）と多孔質セパレータ層とを予め一体化させて、セパレータ一体型電極としておくことで、電極体の製造を容易にすることができる。
【０００６】
本発明は、かかる現状に鑑みてなされたものであって、非水系二次電池の出力特性を良好にできるセパレータ一体型電極の製造方法、及び、セパレータ一体型電極を提供することを目的とする。
【課題を解決するための手段】
【０００７】
本発明の一態様は、電極と多孔質セパレータ層とが一体化されたセパレータ一体型電極を製造する方法であって、水と前記水よりも沸点が高い第１溶媒とが混和した混合溶媒に、水溶性高分子が溶解した溶液を調整する、溶液調整工程と、前記電極の表面に前記溶液を膜状に塗布して、前記電極の表面に前記溶液からなる塗膜を形成する塗布工程と、前記塗膜から前記混合溶媒を気化させて除去することによって、前記電極の表面に前記水溶性高分子からなる前記多孔質セパレータ層を形成する除去工程と、を備え、前記第１溶媒に対する前記水溶性高分子の溶解度が、前記水に対する前記水溶性高分子の溶解度よりも低く、前記除去工程では、前記第１溶媒によって前記塗膜の内部に複数の空孔を形成しつつ、前記混合溶媒を気化させて除去することで、前記電極の表面に塗着した前記多孔質セパレータ層を形成することによって、前記電極と前記多孔質セパレータ層とが一体化された前記セパレータ一体型電極を得るセパレータ一体型電極の製造方法である。
【０００８】
上述の製造方法では、溶液調整工程において、水と第１溶媒（水よりも沸点が高い溶媒）とが混和した混合溶媒に、水溶性高分子が溶解した溶液を調整する。その後、塗布工程において、電極の表面に溶液（混合溶媒に水溶性高分子が溶解した溶液）を膜状に塗布して、電極の表面に溶液からなる塗膜を形成する。その後、除去工程において、塗膜から混合溶媒を気化させて除去することによって、電極の表面に水溶性高分子からなる多孔質セパレータ層を形成する。なお、第１溶媒に対する水溶性高分子の溶解度は、水に対する水溶性高分子の溶解度よりも低い。すなわち、水溶性高分子に対し、水は良溶媒であり、第１溶媒は貧溶媒である。
【０００９】
従って、上述の製造方法では、除去工程において、第１溶媒によって塗膜の内部に複数の空孔（細孔）を形成しつつ、混合溶媒を気化させて除去することで、電極の表面に塗着（被着、結合）した多孔質セパレータ層を形成する。これによって、電極と多孔質セパレータ層とが一体化されたセパレータ一体型電極を得ることができる。
【００１０】
このように製造されたセパレータ一体型電極は、後述するように、非水系二次電池の出力特性を良好にすることができる。従って、上述の製造方法は、非水系二次電池の出力特性を良好にすることができるセパレータ一体型電極の製造方法であるといえる。なお、上述の製造方法により製造されるセパレータ一体型電極は、水溶性高分子からなる多孔質セパレータ層を有するため、非水系二次電池用のセパレータ一体型電極となる。
【００１１】
また、上述の製造方法では、水溶性高分子の溶液の調整（溶液調整工程）と、電極の表面への溶液の塗布（塗布工程）と、混合溶媒の気化（除去工程）という容易な操作により、電極と多孔質セパレータ層とが一体化されたセパレータ一体型電極を製造することができる。従って、上述の製造方法は、簡便性に優れた、セパレータ一体型電極の製造方法であるといえる。
【００１２】
さらに、前記のセパレータ一体型電極の製造方法であって、前記水溶性高分子は、水酸基を有する水溶性高分子であるセパレータ一体型電極の製造方法とすると良い。
【００１３】
さらに、前記いずれかのセパレータ一体型電極の製造方法であって、前記水溶性高分子は、ポリビニルアルコール系重合体であるセパレータ一体型電極の製造方法とすると良い。
【００１４】
さらに、前記のセパレータ一体型電極の製造方法であって、前記ポリビニルアルコール系重合体のけん化度は、８６モル％以上であるセパレータ一体型電極の製造方法とすると良い。
【００１５】
上述の製造方法では、水溶性高分子として、ポリビニルアルコール系重合体を用いる。従って、上述の製造方法では、ポリビニルアルコール系重合体からなる多孔質セパレータ層を、電極の表面に形成する。すなわち、ポリビニルアルコール系重合体からなる多孔質セパレータ層と電極とが一体化されたセパレータ一体型電極を製造する。
【００１６】
ところで、非水系二次電池（例えば、リチウムイオン二次電池）では、非水電解液として、有機溶媒にＬｉＰＦ6を添加した非水電解液を用いることがある。ところが、非水電解液に含まれるＬｉＰＦ6は、ポリビニルアルコール系重合体の酢酸基と反応し易い。このため、ポリビニルアルコール系重合体からなる多孔質セパレータ層を有するセパレータ一体型電極を、ＬｉＰＦ6を含有する非水電解液を用いる非水系二次電池に使用する場合に、ポリビニルアルコール系重合体のけん化度が低いと（すなわち、酢酸基の割合が高いと）、多孔質セパレータ層を構成するポリビニルアルコール系重合体において、酢酸基と非水電解液に含まれるＬｉＰＦ6との反応が促進され、非水系二次電池の容量低下等の電池性能の低下を招く虞がある。
【００１７】
これに対し、上述の製造方法では、水溶性高分子であるポリビニルアルコール系重合体として、けん化度が８６モル％以上のポリビニルアルコール系重合体を用いる。従って、上述の製造方法では、けん化度が８６モル％以上のポリビニルアルコール系重合体からなる多孔質セパレータ層を、電極の表面に形成する。すなわち、けん化度が８６モル％以上のポリビニルアルコール系重合体からなる多孔質セパレータ層と電極とが一体化されたセパレータ一体型電極を製造する。このようなセパレータ一体型電極は、ＬｉＰＦ6を含有する非水電解液を用いる非水系二次電池への使用に耐えうるものとなる。具体的には、多孔質セパレータ層を構成するポリビニルアルコール系重合体と非水電解液に含まれるＬｉＰＦ6との反応が低減され、非水系二次電池の容量低下等の電池性能の低下が発生し難くなる。
【００１８】
本発明の他の態様は、凹凸形状の表面を有する電極合材層を備える電極と、前記電極合材層の前記表面に設けられた多孔質セパレータ層と、を有し、前記電極と前記多孔質セパレータ層とが一体化されたセパレータ一体型電極であって、前記多孔質セパレータ層は、水溶性高分子からなり、複数の空孔が三次元的に連結した連続空孔形状を構成する三次元網目構造を有し、前記多孔質セパレータ層のうち裏面側の部位が、前記電極合材層の前記表面の凹部内に入り込む態様で前記電極合材層に結合して、前記電極と前記多孔質セパレータ層とが一体化しているセパレータ一体型電極である。
【００１９】
上述のセパレータ一体型電極は、凹凸形状の表面を有する電極合材層を備える電極と、電極合材層の表面に設けられた多孔質セパレータ層とを有し、電極と多孔質セパレータ層とが一体化されたセパレータ一体型電極である。このセパレータ一体型電極では、多孔質セパレータ層が、水溶性高分子からなり、複数の空孔が三次元的に連結した連続空孔形状を構成する三次元網目構造を有している。さらに、上述のセパレータ一体型電極では、多孔質セパレータ層のうち裏面側（電極合材層側）の部位が、電極合材層の表面の凹部内に入り込む態様で（電極合材層の表面の凹凸形状に倣う態様で）電極合材層に結合して、電極と多孔質セパレータ層とが一体化している。
【００２０】
このようなセパレータ一体型電極は、後述するように、非水系二次電池の出力特性を良好にすることができる。従って、セパレータ一体型電極は、非水系二次電池の出力特性を良好にすることができるセパレータ一体型電極であるといえる。また、上述のセパレータ一体型電極では、多孔質セパレータ層のうち裏面側の部位が、電極合材層の表面の凹部内に入り込む態様で電極合材層に結合しているので、電極と多孔質セパレータ層とが強固に結合したセパレータ一体型電極となっている。なお、上述のセパレータ一体型電極は、水溶性高分子からなる多孔質セパレータ層を有するため、非水系二次電池用のセパレータ一体型電極となる。
【００２１】
さらに、前記のセパレータ一体型電極であって、前記多孔質セパレータ層を構成する前記水溶性高分子は、ポリビニルアルコール系重合体であり、前記ポリビニルアルコール系重合体のけん化度は、８６モル％以上であるセパレータ一体型電極とすると良い。
【００２２】
上述のセパレータ一体型電極では、多孔質セパレータ層を構成するポリビニルアルコール系重合体として、けん化度が８６モル％以上のポリビニルアルコール系重合体を用いている。このようなセパレータ一体型電極は、ＬｉＰＦ6を含有する非水電解液を用いる非水系二次電池への使用に耐えうるものとなる。具体的には、上述のセパレータ一体型電極を用いることで、多孔質セパレータ層を構成するポリビニルアルコール系重合体と非水電解液に含まれるＬｉＰＦ6との反応が低減され、非水系二次電池の容量低下等の電池性能の低下が発生し難くなる。
【図面の簡単な説明】
【００２３】
【図１】実施形態にかかるセパレータ一体型電極の製造方法のフローチャートである。
【図２】実施形態にかかるセパレータ一体型電極の概略断面図である。
【図３】実施例１にかかるセパレータ一体型電極の多孔質セパレータ層の表面のＳＥＭ写真である。
【図４】同セパレータ一体型電極の断面のＳＥＭ写真であり、図２のＢ部のＳＥＭ写真に相当する。
【図５】実施例２にかかるセパレータ一体型電極の多孔質セパレータ層の表面のＳＥＭ写真である。
【図６】放電曲線を比較する図である。
【発明を実施するための形態】
【００２４】
次に、実施形態にかかるセパレータ一体型電極１０の製造方法について説明する。本実施形態では、電極１４と多孔質セパレータ層１５とが一体化されたセパレータ一体型電極１０（図２参照）を製造する。図１は、実施形態にかかるセパレータ一体型電極１０の製造方法の流れを示すフローチャートである。図２は、実施形態にかかるセパレータ一体型電極１０の概略断面図である。
【００２５】
図１に示すように、まず、ステップＳ１（溶液調整工程）において、水と第１溶媒（水よりも沸点が高い溶媒）とが混和した混合溶媒に、水溶性高分子が溶解した溶液を調整する。なお、使用する水に特に制限はないが、不純物の混入を防止する観点から、イオン交換水、限外濾過水、逆浸透水、蒸留水、または超純水が好ましく、このうち、イオン交換水がより好ましい。
【００２６】
また、水よりも沸点が高い第１溶媒は、最終的に細孔形成剤（ポロゲン）としての役割を有する。この第１溶媒（ポロゲン溶媒）は、水と混和して混合溶媒を形成する。第１溶媒としては、その沸点が、水の沸点（１００℃）よりも１００℃以上高いものを使用するのが好ましい（すなわち、第１溶媒の沸点は２００℃以上であるのが好ましい）。また、第１溶媒に対する水溶性高分子の溶解度は、水に対する水溶性高分子の溶解度よりも低い。具体的には、第１溶媒に対する水溶性高分子の溶解度は、２５℃において、１質量％未満が好ましく、０．５質量％以下がより好ましく、０．２質量％以下がさらに好ましい。
【００２７】
また、第１溶媒の溶解度パラメータ（ＳＰ値）の値に、特に制限はないが、多孔化をより均一に進行させる観点から、水のＳＰ値（すなわち、２３．４（ｃａｌ／ｃｍ3）1/2）よりも５（ｃａｌ／ｃｍ3）1/2以上小さいことが好ましい。すなわち、第１溶媒のＳＰ値は、１８．４（ｃａｌ／ｃｍ3）1/2以下が好ましく、５（ｃａｌ／ｃｍ3）1/2以上１６（ｃａｌ／ｃｍ3）1/2以下がより好ましく、１０（ｃａｌ／ｃｍ3）1/2以上１５（ｃａｌ／ｃｍ3）1/2以下がさらに好ましい。また、第１溶媒の使用量に関し、特に制限はないが、水１００質量部に対して、第１溶媒１０質量部以上４００質量部以下にするのが好ましい。
【００２８】
第１溶媒の好適な例としては、炭酸エチレン、炭酸プロピレン（特に、２−オキソ−４−メチル−１，３−ジオキソラン）、炭酸ブチレン（特に、４−エチル−１，３−ジオキソラン−２−オン）等のカーボネート化合物（特に、環状カーボネート化合物）；γ−ブチロラクトン、γ−バレロラクトン等のラクトン化合物（特に、γ−ラクトン化合物）；ジメチルスルホン、ジエチルスルホン、エチルメチルスルホン、スルホラン等のスルホン化合物；マロニトリル、スクシノニトリル、グルタロニトリル、アジポニトリル等のジニトリル化合物；２，４−ペンタンジオン等のジケトン化合物などが挙げられる。第１溶媒は、鎖状化合物であって良いが、後述する除去工程（混合溶媒を気化させて除去する工程）において空孔を容易に形成できる観点から、環状化合物が好ましく、環状カーボネート化合物、ラクトン化合物、及び、スルホランがより好ましい。さらに、均一な空孔が得られやすい観点から、第１溶媒としては、γ−ブチロラクトンまたは炭酸プロピレンが特に好ましい。
【００２９】
なお、本発明において「水溶性高分子」とは、２５℃における水に対する溶解度が１質量％以上である高分子のことをいう。使用する水溶性高分子は、２５℃における水に対する溶解度が５質量％以上のものが好ましく、１０質量％以上のものがより好ましい。
また、本発明において使用する水溶性高分子としては、例えば、ポリビニルアルコール系重合体などの水酸基を有する水溶性高分子；ポリビニルピロリドン、ポリアクリルアミド、ポリ（Ｎ，Ｎ−ジアクリルアミド）、ポリ（Ｎ−ビニルアセトアミド）、ポリ−Ｎ−イソプロピルアクリルアミド、ポリオキサゾリン（例えば、ポリ（２−メチル−２−オキサゾリン）、ポリ（２−エチル−２−オキサゾリン）、ポリ（２−プロピル−２−オキサゾリン））、水溶性ポリアミド、水溶性ポリアミドイミドなどのアミド基を有する水溶性高分子；ポリエチレングリコール、ポリプロピレングリコール、ポリビニルメチルエーテルなどのエーテル結合を有する水溶性高分子；ポリエチレンイミン、ポリビニルアミン、ポリアリルアミン等のアミノ基を有する水溶性高分子；ポリアクリル酸、ポリメタクリル酸などのカルボキシル基を有する水溶性高分子等が挙げられる。
【００３０】
ところで、非水系二次電池（例えば、リチウムイオン二次電池）では、非水電解液として、有機溶媒にＬｉＰＦ6を添加した非水電解液を用いることがある。ところが、非水電解液に含まれるＬｉＰＦ6は、ポリビニルアルコール系重合体の酢酸基と反応し易い。このため、ポリビニルアルコール系重合体からなる多孔質セパレータ層を有するセパレータ一体型電極を、ＬｉＰＦ6を含有する非水電解液を用いる非水系二次電池に使用する場合に、ポリビニルアルコール系重合体のけん化度が低いと（すなわち、酢酸基の割合が高いと）、多孔質セパレータ層を構成するポリビニルアルコール系重合体において、酢酸基と非水電解液に含まれるＬｉＰＦ6との反応が促進され、非水系二次電池の容量低下等の電池性能の低下を招く虞がある。
【００３１】
このため、水溶性高分子としてポリビニルアルコール系重合体を用いる場合は、けん化度が８６モル％以上であるポリビニルアルコール系重合体を用いるのが好ましい。後述する除去工程（ステップＳ３）において、けん化度が８６モル％以上のポリビニルアルコール系重合体からなる多孔質セパレータ層１５を、電極１４の表面１３ｂに形成することができるからである。すなわち、けん化度が８６モル％以上のポリビニルアルコール系重合体からなる多孔質セパレータ層１５と電極１４とが一体化されたセパレータ一体型電極１０を製造することができるからである。
【００３２】
このようなセパレータ一体型電極１０は、ＬｉＰＦ6を含有する非水電解液を用いる非水系二次電池での使用に耐えうるものとなる。具体的には、後述するように、多孔質セパレータ層１５を構成するポリビニルアルコール系重合体と非水電解液に含まれるＬｉＰＦ6との反応が低減され、非水系二次電池の容量低下等の電池性能の低下を発生し難くすることができる。なお、ポリビニルアルコール系重合体のけん化度は、例えば、ＪＩＳ  Ｋ６７２６：１９４４に準拠して測定することができる。
【００３３】
また、水溶性高分子の平均重合度は、特に限定はないが、好ましくは８０以上３００００以下であり、より好ましくは１００以上２００００以下である。なお、水溶性高分子の平均重合度は、例えば、ＮＭＲ測定等により求めることができる。
【００３４】
また、ステップＳ１（溶液調整工程）における水溶性高分子の溶液の調整方法に、特に制限はない。例えば、水溶性高分子の水溶液を調整し、この水溶液に第１溶媒を加えて均一に混合するようにしても良い。あるいは、水と第１溶媒を混合した混合溶媒を調整し、この混合溶媒に水溶性高分子を添加して、水溶性高分子を混合溶媒に溶解させるようにしても良い。水溶性高分子の溶液の調整の際は、加熱を行っても良い。加熱温度としては、例えば、４０℃以上１００℃以下である。また、加熱を行って水溶性高分子の溶液を調整した後、水と第１溶媒が分離しない範囲で冷却しても良い。なお、この冷却は、水溶性高分子が析出しない範囲で行うことが好ましい。
【００３５】
次に、ステップＳ２（塗布工程、図１参照）に進み、ステップＳ１（溶液調整工程）で調整した溶液を、電極１４（電極合材層１３）の表面１３ｂに膜状に塗布して、電極１４（電極合材層１３）の表面１３ｂに溶液からなる塗膜を形成する。なお、電極１４は、金属箔からなる集電部材１１と、この集電部材１１の表面に積層された電極合材層１３とを備える（図２参照）。電極合材層１３は、電極活物質の粒子と結着剤とを有する。このため、電極合材層１３の表面１３ｂは、凹凸形状をなしている（図４参照）。従って、溶液からなる塗膜は、その裏面側（電極合材層１３側）の部位が、電極合材層１３の表面１３ｂの凹部内に入り込む態様で（電極合材層１３の表面１３ｂの凹凸形状に倣う態様で）、電極１４（電極合材層１３）の表面１３ｂに形成される。
【００３６】
その後、ステップＳ３（除去工程、図１参照）において、塗膜から混合溶媒（水及び第１溶媒）を気化させて除去することによって、電極１４（電極合材層１３）の表面１３ｂに水溶性高分子からなる多孔質セパレータ層１５を形成する（図２参照）。前述したように、第１溶媒に対する水溶性高分子の溶解度は、水に対する水溶性高分子の溶解度よりも低い。すなわち、水溶性高分子に対し、水は良溶媒であり、第１溶媒は貧溶媒である。従って、ステップＳ３（除去工程）では、第１溶媒によって塗膜の内部に複数の空孔（細孔）を形成しつつ、混合溶媒を気化させて除去することで、電極１４（電極合材層１３）の表面１３ｂに塗着（被着）した多孔質セパレータ層１５を形成する。
【００３７】
例えば、水溶性高分子と、第１溶媒（ポロゲン溶媒）が高濃度化した混合溶媒とを相分離させることによって、空孔（細孔）を形成する。具体的には、第１溶媒は、水よりも沸点が高いため、ステップＳ３（除去工程）では、第１溶媒よりも水が優先的に気化する。水が減少してゆくと、混合溶媒中の第１溶媒の濃度が増加する。第１溶媒に対する水溶性高分子の溶解度は、水に対する水溶性高分子の溶解度よりも低いため、水溶性高分子と、第１溶媒（ポロゲン溶媒）が高濃度化した混合溶媒とが相分離して、水溶性高分子の多孔質状（詳細には、三次元網目構造）の骨格が形成される（図３及び図４参照）。この相分離は、スピノーダル分解であっても良い。最終的には、水が除去されることで水溶性高分子が析出し、水より高沸点の第１溶媒が気化により除去されることで空孔（空隙）が生成する。
【００３８】
このようにして、電極１４（電極合材層１３）の表面１３ｂに、水溶性高分子からなる多孔質セパレータ層１５が形成される。この多孔質セパレータ層１５は、複数の空孔が三次元的に連結した連続空孔形状を構成する三次元網目構造を有する（図３及び図４参照）。詳細には、多孔質セパレータ層１５のうち裏面１５ｃ側（電極合材層１３側）の部位１５ｄが、電極合材層１３の表面１３ｂの凹部内に入り込む態様で（電極合材層１３の表面１３ｂの凹凸形状に倣う態様で）電極合材層１３に結合して、電極１４と多孔質セパレータ層１５とが一体化する（図２及び図４参照）。これによって、電極１４と多孔質セパレータ層１５とが一体化されたセパレータ一体型電極１０を得ることができる。
【００３９】
混合溶媒をなす水と第１溶媒を気化させる方法は、特に制限はなく、例えば、加熱による方法、減圧下に置く方法、減圧下で加熱する方法、風乾による方法などが挙げられる。これらの方法は、公知の乾燥方法と同様にして実施することができる。操作の容易さの観点から、加熱によって気化させる方法が好ましい。加熱温度は、特に制限はないが、混合溶媒が沸騰せず、且つ、水溶性高分子及び第１溶媒が分解しない温度であることが好ましく、より好ましくは、５０℃以上１５０℃以下である。混合溶媒をなす水と第１溶媒を気化させる期間中は、水溶性高分子の溶液を静置することが好ましい。
【００４０】
以上説明したように、本実施形態の製造方法では、水溶性高分子の溶液の調整（ステップＳ１、溶液調整工程）と、電極１４（電極合材層１３）の表面１３ｂへの溶液の塗布（ステップＳ２、塗布工程）と、混合溶媒の気化（ステップＳ３、除去工程）という簡易な操作により、電極１４と多孔質セパレータ層１５とが一体化されたセパレータ一体型電極１０を製造することができる。従って、本実施形態の製造方法は、簡便性に優れた、セパレータ一体型電極の製造方法であるといえる。
【００４１】
本実施形態のセパレータ一体型電極１０は、凹凸形状の表面１３ｂを有する電極合材層１３を備える電極１４と、電極合材層１３の表面１３ｂに設けられた多孔質セパレータ層１５とを有し、電極１４と多孔質セパレータ層１５とが一体化されたセパレータ一体型電極である（図２及び図４参照）。このセパレータ一体型電極１０では、多孔質セパレータ層１５が、水溶性高分子からなり、複数の空孔が三次元的に連結した連続空孔形状を構成する三次元網目構造を有している（図３及び図４参照）。さらに、このセパレータ一体型電極１０では、多孔質セパレータ層１５のうち裏面１５ｃ側（電極合材層１３側）の部位１５ｄが、電極合材層１３の表面１３ｂの凹部内に入り込む態様で（電極合材層１３の表面１３ｂの凹凸形状に倣う態様で）電極合材層１３に結合して、電極１４と多孔質セパレータ層１５とが一体化している。このセパレータ一体型電極１０は、前述した製造方法によって製造することができる。
【００４２】
このようなセパレータ一体型電極１０は、後述するように、非水系二次電池の出力特性を良好にすることができる。従って、本実施形態のセパレータ一体型電極１０は、非水系二次電池の出力特性を良好にすることができるセパレータ一体型電極であるといえる。また、本実施形態のセパレータ一体型電極１０では、多孔質セパレータ層１５のうち裏面１５ｃ側の部位１５ｄが、電極合材層１３の表面１３ｂの凹部内に入り込む態様で電極合材層１３に結合しているので、電極１４と多孔質セパレータ層１５とが強固に結合したセパレータ一体型電極となっている。なお、本実施形態のセパレータ一体型電極１０は、水溶性高分子からなる多孔質セパレータ層１５を有するため、非水系二次電池用のセパレータ一体型電極となる。
【００４３】
（実施例１）
次に、実施例１の製造方法及びセパレータ一体型電極１０について説明する。本実施例１では、水溶性高分子として、ポリビニルアルコール系重合体（以下、ＰＶＡともいう）を使用する。また、第１溶媒として、γ−ブチロラクトンを使用する。なお、γ−ブチロラクトンの沸点は、２０４℃である。また、γ−ブチロラクトンの溶解度パラメータ（ＳＰ値）は、１２．６である。
【００４４】
まず、ステップＳ１（溶液調整工程）において、水と第１溶媒とが混和した混合溶媒に水溶性高分子が溶解した溶液を調整する。具体的には、まず、調整容器内に、水溶性高分子である２質量部のポリビニルアルコール系重合体（以下、ＰＶＡともいう）と、１０質量部の水と、第１溶媒である１０質量部のγ−ブチロラクトンとを添加する。その後、この調整容器を８０〜９０℃に加熱した状態で、ＰＶＡが、水と第１溶媒（γ−ブチロラクトン）との混合溶媒に完全に溶解するまで攪拌して、混合溶媒に水溶性高分子であるＰＶＡが溶解した溶液（以下、ＰＶＡ溶液ともいう）を得る。その後、このＰＶＡ溶液を２５℃にまで冷却する。なお、調整されたＰＶＡ溶液は、水と第１溶媒（γ−ブチロラクトン）とが相溶する態様で混和した混合溶媒に、水溶性高分子が溶解した溶液となっている。
【００４５】
次いで、ステップＳ２（塗布工程、図１参照）に進み、上述のＰＶＡ溶液を、電極１４（電極合材層１３）の表面１３ｂに膜状に塗布して、電極１４（電極合材層１３）の表面１３ｂにＰＶＡ溶液からなる塗膜を形成する。なお、本実施例１では、公知のコンマコータを用いて、ＰＶＡ溶液を、電極１４（電極合材層１３）の表面１３ｂに膜状に塗布している。
【００４６】
また、本実施例１では、電極１４として、負極を用いている。負極である電極１４は、銅箔からなる集電部材１１と、この集電部材１１の表面に積層された負極合材層である電極合材層１３とを備える（図２参照）。負極合材層である電極合材層１３は、負極活物質である黒鉛粒子と、結着剤であるＳＢＲ（スチレンブタジエンゴム）及びＣＭＣ（カルボキシメチルセルロース）とを含んでいる。このため、負極合材層である電極合材層１３の表面１３ｂは、凹凸形状をなしている（図４参照）。従って、ＰＶＡ溶液からなる塗膜は、その裏面側（電極合材層１３側）の部位が、電極合材層１３の表面１３ｂの凹部内に入り込む態様で（電極合材層１３の表面１３ｂの凹凸形状に倣う態様で）、電極１４（電極合材層１３）の表面１３ｂに形成される。
【００４７】
その後、ステップＳ３（除去工程、図１参照）に進み、ＰＶＡ溶液からなる塗膜が形成された電極１４（負極）を、１２０℃に設定した乾燥機内に入れて加熱乾燥し、塗膜から混合溶媒（水及びγ−ブチロラクトン）を気化させて除去する。これにより、電極１４（電極合材層１３）の表面１３ｂに、ＰＶＡからなる多孔質セパレータ層１５が形成される（図２参照）。これによって、電極１４（負極）と多孔質セパレータ層１５とが一体化されたセパレータ一体型電極１０（セパレータ一体型負極）を得ることができる。
【００４８】
なお、本実施例１では、ＰＶＡとして、けん化度が９８〜９９モル％の範囲内であるＰＶＡを用いている。また、本実施例１では、多孔質セパレータ層１５の厚みを２０μｍとしている。
【００４９】
その後、得られたセパレータ一体型電極１０（セパレータ一体型負極）の表面及び断面を、走査型電子顕微鏡（ＳＥＭ）で観察した。その結果、本実施例１のセパレータ一体型電極１０では、電極１４（電極合材層１３）の表面１３ｂに形成されている多孔質セパレータ層１５は、複数の空孔が三次元的に連結した連続空孔形状を構成する三次元網目構造を有していることが確認された（図３及び図４参照）。なお、図３は、実施例１にかかるセパレータ一体型電極１０の多孔質セパレータ層１５の表面１５ｂのＳＥＭ写真である。また、図４は、実施例１にかかるセパレータ一体型電極１０の断面（厚み方向に切断した断面）のＳＥＭ写真であり、図２のＢ部のＳＥＭ写真に相当する。
【００５０】
詳細には、本実施例１のセパレータ一体型電極１０では、図４に示すように、多孔質セパレータ層１５のうち裏面１５ｃ側（電極合材層１３側）の部位１５ｄが、電極合材層１３の表面１３ｂの凹部内に入り込む態様で（電極合材層１３の表面１３ｂの凹凸形状に倣う態様で）電極合材層１３に結合して、電極１４と多孔質セパレータ層１５とが一体化していることが確認された（図２及び図４参照）。このような態様で多孔質セパレータ層１５が電極合材層１３に結合している本実施例１のセパレータ一体型電極１０は、電極１４と多孔質セパレータ層１５とが強固に結合したセパレータ一体型電極であるといえる。
【００５１】
（実施例２）
実施例２では、実施例１と比較して、第１溶媒として、γ−ブチロラクトンを用いることなく、炭酸プロピレン（具体的には、２−オキソ−４−メチル−１，３−ジオキソラン）を用いている点が異なる。なお、炭酸プロピレン（２−オキソ−４−メチル−１，３−ジオキソラン）の沸点は、２４２℃である。また、炭酸プロピレン（２−オキソ−４−メチル−１，３−ジオキソラン）の溶解度パラメータ（ＳＰ値）は、１３．３である。
【００５２】
具体的には、本実施例２では、ステップＳ１（溶液調整工程）において、炭酸プロピレン（２−オキソ−４−メチル−１，３−ジオキソラン）を５質量部添加している。これにより、水と第１溶媒（炭酸プロピレン）とが混和した混合溶媒に水溶性高分子（ＰＶＡ）が溶解した溶液を調整する。なお、調整された溶液の一部は、相溶しておらず、炭酸プロピレンの微細な液滴を含んだエマルションを形成している。このように、本発明は、溶液調整工程において調整される溶液が、第１溶媒の少なくとも一部が溶液中に分散したエマルションとなるものも含む。すなわち、本発明では、水と第１溶媒とが混和した混合溶媒には、水と第１溶媒とが相溶する態様で混和した混合溶媒の他、第１溶媒の少なくとも一部が分散してエマルションを形成する態様で水と第１溶媒とが混和した混合溶媒も含まれる。さらに、本実施例２は、実施例１と比較して、ステップＳ３（除去工程）において、乾燥機の温度を７０℃に設定している点が異なっている。それ以外は、実施例１と同様にして、ステップＳ１〜Ｓ３の処理を行って、セパレータ一体型電極１０（セパレータ一体型負極）を作製している。
【００５３】
その後、本実施例２のセパレータ一体型電極１０（セパレータ一体型負極）の表面及び断面を、走査型電子顕微鏡（ＳＥＭ）で観察した。その結果、本実施例２のセパレータ一体型電極１０でも、電極１４（電極合材層１３）の表面１３ｂに形成されている多孔質セパレータ層１５は、複数の空孔が三次元的に連結した連続空孔形状を構成する三次元網目構造を有していることが確認された（図５参照）。なお、図５は、実施例２にかかるセパレータ一体型電極１０の多孔質セパレータ層１５の表面１５ｂのＳＥＭ写真である。
【００５４】
さらに、本実施例２のセパレータ一体型電極１０でも、多孔質セパレータ層１５のうち裏面１５ｃ側（電極合材層１３側）の部位１５ｄが、電極合材層１３の表面１３ｂの凹部内に入り込む態様で（電極合材層１３の表面１３ｂの凹凸形状に倣う態様で）電極合材層１３に結合して、電極１４と多孔質セパレータ層１５とが一体化していることが確認された。このような態様で多孔質セパレータ層１５が電極合材層１３に結合している本実施例２のセパレータ一体型電極１０は、電極１４と多孔質セパレータ層１５とが強固に結合したセパレータ一体型電極であるといえる。
【００５５】
（比較例１）
比較例１では、セパレータ一体型電極を作製することなく、実施例１と同様の負極である電極１４と、公知のフィルム型セパレータとを、別個に用意した。なお、本比較例１のフィルム型セパレータは、ポリエチレン樹脂（ＰＥ）とポリプロピレン樹脂（ＰＰ）とからなる多孔質フィルムである。
【００５６】
（評価試験）
次に、実施例１のセパレータ一体型電極１０（セパレータ一体型負極）を評価する試験を行った。具体的には、実施例１のセパレータ一体型電極１０を用いて、非水系二次電池（具体的には、リチウムイオン二次電池）を作製し、作製した非水系二次電池の性能を評価した。詳細には、まず、実施例１のセパレータ一体型電極１０（セパレータ一体型負極）と、別途用意した正極とを、厚み方向に積層して、電極体を作製する。次いで、この電極体をコイン型のケース内に収容し、さらに、ケース内に非水電解液を注入して、コイン型（ＣＲ２０３２型）の非水系二次電池を作製した。なお、電極体は、セパレータ一体型電極１０の多孔質セパレータ層１５が正極と接触するようにして、セパレータ一体型電極１０と正極とが積層されている。
【００５７】
また、本実施例１では、正極として、アルミニウム箔からなる集電部材と、この集電部材の表面に積層された正極合材層とを備えるものを用いている。正極合材層は、正極活物質（ＬｉＮｉ1/3Ｍｎ1/3Ｃｏ1/3Ｏ2）と、導電材であるアセチレンブラックと、結着剤であるＰＴＦＥ及びＣＭＣとを含んでいる。また、非水電解液として、エチレンカーボネート（ＥＣ）とジメチルカーボネート（ＤＭＣ）とエチルメチルカーボネート（ＥＭＣ）とを混合した有機溶媒に、溶質としてＬｉＰＦ6を添加した非水電解液を用いている。なお、非水電解液中のＬｉＰＦ6の濃度は、１ｍｏｌ／Ｌとしている。
【００５８】
次いで、上述のように作製した実施例１の非水系二次電池について、充放電試験を行い、電池容量（初期容量）を測定すると共に、放電曲線を取得した。なお、本実施例１の非水系二次電池の充放電は、下限電圧値を３０００ｍＶ（ＳＯＣ０％であるときの電池電圧値）とし、上限電圧値を４２００ｍＶ（ＳＯＣ１００％であるときの電池電圧値）として、定電流で行っている。
【００５９】
さらに、実施例２のセパレータ一体型電極１０を用いて、コイン型（ＣＲ２０３２型）の非水系二次電池（具体的には、リチウムイオン二次電池）を作製し、作製した非水系二次電池の性能を調査した。なお、実施例２の非水系二次電池では、実施例１の非水系二次電池と同等の正極を用いている。より具体的には、実施例２の非水系二次電池は、実施例１の非水系二次電池と比較して、セパレータ一体型電極１０のみが異なり、その他は同等の部材を使用している。この実施例２の非水系二次電池についても、実施例１の非水系二次電池と同様の充放電試験を行い、電池容量（初期容量）を測定すると共に、放電曲線を取得した。
【００６０】
さらに、比較例１のフィルム型セパレータを間に挟んで、実施例１と同等の負極である電極１４と正極とを積層して、電極体を作製し、この電極体及び非水電解液をコイン型のケース内に収容して、比較例１にかかるコイン型（ＣＲ２０３２型）の非水系二次電池を作製した。比較例１の非水系二次電池は、実施例１の非水系二次電池と比較して、セパレータ一体型電極１０を、フィルム型セパレータと電極１４とに変更した点のみが異なり、その他は同等の部材を使用している。この比較例１の非水系二次電池についても、実施例１の非水系二次電池と同様の充放電試験を行い、電池容量（初期容量）を測定すると共に、放電曲線を取得した。
【００６１】
実施例１，２及び比較例１の試験結果を、表１及び図６に示す。なお、表１では、γ−ブチロラクトンをＧＢＬと表記し、炭酸プロピレン（プロピレンカーボネート）をＰＣと表記し、ポリエチレンをＰＥと表記し、ポリプロピレンをＰＰと表記している。また、実施例１，２及び比較例１の電池容量（初期容量）は、比較例１の電池容量を基準（１００％）とした容量比率で表している。
【００６２】
【表１】
2020024811.tif 000003
【００６３】
また、図６は、実施例１，２及び比較例１にかかる非水系二次電池の放電曲線を示す図である。図６では、横軸を放電時間（秒）、縦軸を電池電圧（ｍＶ）としている。この図６では、実施例１にかかる非水系二次電池の放電曲線を実線で示し、実施例２にかかる非水系二次電池の放電曲線を一点鎖線で示し、比較例１にかかる非水系二次電池の放電曲線を破線で示している。また、各々の非水系二次電池について、図６に示す放電曲線に基づいて、放電時の平均電圧値（Ｖ）を算出した。これらの結果を表１に示す。
【００６４】
まず、実施例１，２及び比較例１にかかる非水系二次電池の電池容量（初期容量）について比較する。表１に示すように、実施例１の非水系二次電池では、比較例１の非水系二次電池と比較して、電池容量（初期容量）が１％程度大きくなった。また、実施例２の非水系二次電池では、比較例１の非水系二次電池と比較して、電池容量（初期容量）が同等であった。この結果より、本実施形態のセパレータ一体型電極１０を用いることで、従来のフィルム型セパレータを用いる場合と比較して、同等以上の電池容量を確保することができるといえる。
【００６５】
さらに、実施例１，２及び比較例１にかかる非水系二次電池について、放電時の平均電圧値（Ｖ）を比較する。表１に示すように、比較例１の非水系二次電池では、放電時の平均電圧値が３．５４Ｖとなった。これに対し、実施例１の非水系二次電池では、放電時の平均電圧値が３．６１Ｖとなり、比較例１の非水系二次電池よりも大きくなった。さらに、実施例２の非水系二次電池では、放電時の平均電圧値が３．６２Ｖとなり、比較例１の非水系二次電池よりも大きくなった。この結果より、本実施形態のセパレータ一体型電極１０を用いることで、従来のフィルム型セパレータを用いる場合と比較して、非水系二次電池の出力特性を良好にすることができるといえる。
【００６６】
（ＰＶＡのけん化度の評価試験）
非水系二次電池（例えば、リチウムイオン二次電池）では、非水電解液として、有機溶媒にＬｉＰＦ6を添加した非水電解液を用いることがある。ところが、非水電解液に含まれるＬｉＰＦ6は、ポリビニルアルコール系重合体（ＰＶＡ）の酢酸基と反応し易い。このため、ＰＶＡからなる多孔質セパレータ層を有するセパレータ一体型電極を、ＬｉＰＦ6を含有する非水電解液を用いる非水系二次電池に使用する場合に、ＰＶＡのけん化度が低いと（すなわち、酢酸基の割合が高いと）、多孔質セパレータ層を構成するＰＶＡにおいて、酢酸基と非水電解液に含まれるＬｉＰＦ6との反応が促進され、非水系二次電池の容量低下等の電池性能の低下を招く虞がある。
【００６７】
このため、ＰＶＡ（ポリビニルアルコール系重合体）からなる多孔質セパレータ層を有するセパレータ一体型電極を、ＬｉＰＦ6を含有する非水電解液を用いる非水系二次電池に使用する場合において、多孔質セパレータ層を構成するＰＶＡのけん化度の好ましい範囲を調査すべく、以下のような試験を行った。
【００６８】
具体的には、サンプル１として、けん化度が７４〜７９モル％の範囲内であるＰＶＡを用意した。また、サンプル２として、けん化度が８６〜８９モル％の範囲内であるＰＶＡを用意した。また、サンプル３として、けん化度が９８〜９９モル％の範囲内であるＰＶＡを用意した。また、サンプル４として、ポリエチレン（ＰＥ）とポリプロピレン（ＰＰ）とからなる多孔質フィルムを用意した。
【００６９】
次いで、各々のサンプルを、１００℃で１０時間、真空乾燥した後、６０℃のドライエア雰囲気下で、ＬｉＰＦ6を含有する非水電解液中に浸漬した。浸漬を開始してから２週間経過した後、各々のサンプルについて、目視で変色の有無を確認した。なお、本試験では、非水電解液として、エチレンカーボネート（ＥＣ）とジメチルカーボネート（ＤＭＣ）とエチルメチルカーボネート（ＥＭＣ）とを混合した有機溶媒に、溶質としてＬｉＰＦ6を添加した非水電解液を用いている。なお、非水電解液中のＬｉＰＦ6の濃度は、１ｍｏｌ／Ｌとしている。
【００７０】
本試験の結果を表２に示す。なお、表２の評価では、変色しなかった（または、ほとんど変色しなかった）ものを「○」、薄く変色したものを「△」、はっきりと変色したものを「×」として表記している。
【００７１】
【表２】
2020024811.tif 000004
【００７２】
表２に示すように、サンプル４では、変色が無く、評価が「○」となった。この結果より、ポリエチレン（ＰＥ）とポリプロピレン（ＰＰ）とからなる多孔質フィルムは、ＬｉＰＦ6を含有する非水電解液中で安定であることが確認できた。従って、ポリエチレン（ＰＥ）とポリプロピレン（ＰＰ）とからなる多孔質フィルムは、ＬｉＰＦ6を含有する非水電解液を用いる非水系二次電池のセパレータとして、適切に使用することができるといえる。
【００７３】
一方、サンプル１では、はっきりと変色しており、評価が「×」となった。具体的には、サンプル１では、ＰＶＡのけん化度が低い（酢酸基の割合が高い）ため、ＰＶＡの酢酸基と非水電解液に含まれるＬｉＰＦ6との反応が促進され、変色したと考えられる。この結果より、けん化度が７４〜７９モル％の範囲内であるＰＶＡは、ＬｉＰＦ6を含有する非水電解液を用いる非水系二次電池のセパレータの材料として、好ましくないといえる。非水系二次電池の容量低下等の電池性能の低下を招く虞があるからである。
【００７４】
これに対し、サンプル３では、変色がほとんど無く、評価が「○」となった。この結果より、けん化度が９８〜９９モル％の範囲内であるＰＶＡは、ＬｉＰＦ6を含有する非水電解液中で安定であることが確認できた。具体的には、サンプル３では、ＰＶＡのけん化度が高いため、ＰＶＡの酢酸基と非水電解液に含まれるＬｉＰＦ6との反応を抑制することができたと考えられる。この結果より、けん化度が９８〜９９モル％の範囲内であるＰＶＡは、ＬｉＰＦ6を含有する非水電解液を用いる非水系二次電池の多孔質セパレータ層の材料として、問題なく使用できるといえる。
【００７５】
また、サンプル２では、薄く変色しており、評価が「△」となった。具体的には、サンプル２は、サンプル３よりもけん化度が低い（酢酸基の割合が高い）ため、サンプル３に比べて、ＰＶＡの酢酸基と非水電解液に含まれるＬｉＰＦ6との反応が生じやすいが、ＬｉＰＦ6を含有する非水電解液を用いる非水系二次電池での使用に耐えうるものであるといえる。この結果より、けん化度が８６〜８９モル％の範囲内であるＰＶＡは、ＬｉＰＦ6を含有する非水電解液を用いる非水系二次電池の多孔質セパレータ層の材料として、使用可能であるといえる。
【００７６】
以上の結果より、ＬｉＰＦ6を含有する非水電解液を用いる非水系二次電池の多孔質セパレータ層の材料としてＰＶＡを用いる場合は、けん化度が８６モル％以上であるＰＶＡを用いるのが好ましいといえる。具体的には、ＰＶＡからなる多孔質セパレータ層を有するセパレータ一体型電極を、ＬｉＰＦ6を含有する非水電解液を有する非水系二次電池に使用する場合、当該セパレータ一体型電極の多孔質セパレータ層を構成するＰＶＡのけん化度は、８６モル％以上であるのが好ましいといえる。従って、このようなセパレータ一体型電極を製造する場合、溶液調整工程では、けん化度が８６モル％以上であるＰＶＡを用いるのが好ましいといえる。非水系二次電池において、多孔質セパレータ層を構成するＰＶＡと非水電解液に含まれるＬｉＰＦ6との反応が低減され、非水系二次電池の容量低下等の電池性能の低下を発生し難くすることができるからである。
【００７７】
以上において、本発明を実施形態に即して説明したが、本発明は上記実施形態に限定されるものではなく、その要旨を逸脱しない範囲で、適宜変更して適用できることはいうまでもない。
【００７８】
例えば、実施例１，２では、電極１４として負極を用いて、負極（負極合材層）の表面に多孔質セパレータ層１５を形成する例を示した。しかしながら、電極１４として正極を用いて、正極（正極合材層）の表面に多孔質セパレータ層１５を形成するようにしても良い。すなわち、本発明は、正極である電極と多孔質セパレータ層とが一体化されたセパレータ一体型電極、及び、その製造方法にも適用することができる。
【符号の説明】
【００７９】
１０  セパレータ一体型電極
１１  集電部材
１３  電極合材層
１３ｂ  表面
１４  電極
１５  多孔質セパレータ層
１５ｂ  表面
１５ｃ  裏面
１５ｄ  裏面側の部位
Ｓ１  溶液調整工程
Ｓ２  塗布工程
Ｓ３  除去工程
【図１】
2020024811.tif 000005
【図２】
2020024811.tif 000006
【図３】
2020024811.tif 000007
【図４】
2020024811.tif 000008
【図５】
2020024811.tif 000009
【図６】
2020024811.tif 000010